(57)【要約】【課題】  ミニチュア模型等の塗装用として利用可能な塗布性、非吸収面での固着性などに優れた水性の模型用塗装液、模型用塗装液塗布具及び模型用塗装液描線調整液等を提供する。【解決手段】  少なくとも水及び色材を含有する模型用塗装液において、アルカリ溶解型樹脂と、２０℃における蒸気圧が０．０１ｍｍＨｇ以上である水溶性有機溶媒を塗布液全量に対して、１０〜３５重量％とを含有することを特徴とする模型用塗装液。  上記構成の模型用塗装液を充填したことを特徴とする模型用塗装液塗布具Ａ。【選択図】  図１
2005263982.tif 000002
【特許請求の範囲】
【請求項１】
少なくとも水及び色材を含有する模型用塗装液において、アルカリ溶解型樹脂と、２０℃における蒸気圧が０．０１ｍｍＨｇ以上である水溶性有機溶媒を塗布液全量に対して、１０〜３５重量％とを含有することを特徴とする模型用塗装液。
【請求項２】
請求項１記載の模型用塗装液を充填したことを特徴とする模型用塗装液塗布具。
【請求項３】
模型用塗装液塗布具が模型用塗装液を少なくとも１種以上充填できる塗布具からなり、かつ、少なくとも１つ以上の描線幅を描画できる請求項２記載の模型用塗装液塗布具。
【請求項４】
請求項２又は３に記載の模型用塗装液塗布具を用いて描画した描線を延伸又は除去するために、少なくとも塩基性を示す水溶液を含有することを特徴とする模型用塗装液描線調整液。
【請求項５】
請求項２又は３に記載の模型用塗装液塗布具を用いて描画した描線を請求項４に記載の模型用塗装液描線調整液を用いて、延伸又は除去させることを特徴する模型用塗装液描線の調整方法。
【請求項６】
請求項１記載の模型用塗装液を充填した模型用塗装液塗布体と、請求項４に記載の模型用塗装液描線調整液を充填した描線調整液塗布体とを備えたことを特徴とする模型用塗装液の塗布、延伸又は除去する塗布具。
【発明の詳細な説明】
【技術分野】
【０００１】
本発明は、ミニチュア模型等の塗装用として利用可能な塗布性、非吸収面での固着性などに優れた水性の模型用塗装液、模型用塗装液塗布具及び模型用塗装液描線調整液等に関する。
【背景技術】
【０００２】
従来より、紙面に筆記させるための筆記具用のインキとして、水、顔料、顔料を水中に分散させるためのスチレン−アクリル樹脂と、ペン先の乾燥防止のためのグリコール類、グリセリン又はこれらのエステル化合物を含有して水性顔料インキが数多く知られ、工業的に実施されている（例えば、非特許文献１参照）。
【０００３】
また、顔料、分散剤、乾燥防止剤及び水性媒体を含有してなる筆記具用水性インキ組成物であって、分散剤が疎水性重合性単量体とマレイン酸及び無水マレイン酸からなる共重合体のアルカリ中和塩であることにより、顔料の長期分散安定性、耐光性、耐水性に優れる筆記具用顔料水性インキ組成物（例えば、特許文献１参照）や、顔料、樹脂、糖及び水を含有してなる水性インキ組成物であって、前記樹脂が最低造膜温度が４０℃以上のアクリル系樹脂又はスチレン−アクリル系樹脂の水中油型エマルジョンであり、前記糖がショ糖及び／又はマルチトールを主成分とする糖であり、バインダーとして水溶性樹脂が配合されたペン先の乾燥を防止し、紙質の差違による呈色の度合に変化が生じず、安定性に優れた筆記具用水性インキ組成物（例えば、特許文献２参照）、並びに、顔料分散剤により水中に顔料を分散させた水性顔料分散体において、顔料分散剤が、カルボキシル基含有化合物の難揮発性アルカリ塩を含有し、かつ、溶解度パラメーター７．５〜１１の水溶性有機溶剤を含有している耐水性、耐アルカリ性に優れた水性インキ組成物（例えば、特許文献３参照）が知られている。
【０００４】
一方、ミニチュア模型等を収集する愛好家等は、更に、ミニチュア模型の塗装面に、更に筆記具用インキ等を用いて自分好みの塗装等をして楽しむことが行われている。
【０００５】
しかしながら、上記各文献に記載される筆記具用のインキ組成物は、紙面に筆記することが前提で調製されているが、いわゆるミニチュア模型等の表面、すなわち、多くの場合、プラスチック面となる非吸収面に対する筆記あるいは描画について、更には、描画した後の余分なはみ出した部分の修正、除去、または、わざと描線を引き伸ばし特殊な美観を生じさせるような操作などを行えるようにすることには配慮がなされておらず、模型用塗装液として満足のいく使用できないという課題がある。
従って、ミニチュア模型等を収集する愛好家等にあっては、更に自分好みの塗装をして楽しむことができる模型用塗装液、模型用塗装液塗布具及び模型用塗装液描線調整液等の出現が望まれているのが現状である。
【特許文献１】特開平３−２５５１８２号公報（特許請求の範囲、実施例等）
【特許文献２】特開平６−７３３２３号公報（特許請求の範囲、実施例等）
【特許文献３】特開２００３−３３６０００号公報（特許請求の範囲、実施例等）
【非特許文献１】筆記具の化学と材料、川端克彦監修、ぺんてる株式会社編、有限会社グレースラボラトリ発行
【発明の開示】
【発明が解決しようとする課題】
【０００６】
本発明は、上記従来技術の課題及び現状等に鑑み、これを解消しようとするものであり、ミニチュア模型等の塗装用として利用可能な塗布性、非吸収面での固着性などに優れた水性の模型用塗装液、模型用塗装液塗布具及び模型用塗装液描線調整液等を提供することを目的とする。
【課題を解決するための手段】
【０００７】
本発明者は、上記従来の課題等を解決するために、鋭意検討した結果、少なくとも水及び色材を含有する模型用塗装液において、特定の成分と、特定物性の水溶性有機溶媒を特定量含有せしめることなどにより、上記目的の模型用塗装液、模型用塗装液塗布具及び模型用塗装液描線調整液等が得られることを見い出し、本発明を完成するに至ったのである。
【０００８】
すなわち、本発明は、次の（１）〜（７）に存する。
（１）  少なくとも水及び色材を含有する模型用塗装液において、アルカリ溶解型樹脂と、２０℃における蒸気圧が０．０１ｍｍＨｇ以上である水溶性有機溶媒を塗布液全量に対して、１０〜３５重量％とを含有することを特徴とする模型用塗装液。
（２）  上記（１）記載の模型用塗装液を充填したことを特徴とする模型用塗装液塗布具。
（３）  模型用塗装液塗布具が模型用塗装液を少なくとも１種以上充填できる塗布具からなり、かつ、少なくとも１つ以上の描線幅を描画できる上記（２）記載の模型用塗装液塗布具。
（４）  上記（２）又は（３）に記載の模型用塗装液塗布具を用いて描画した描線を延伸又は除去するために、少なくとも塩基性を示す水溶液を含有することを特徴とする模型用塗装液描線調整液。
（５）  上記（２）又は（３）に記載の模型用塗装液塗布具を用いて描画した描線を上記（４）に記載の模型用塗装液描線調整液を用いて、延伸又は除去させることを特徴する模型用塗装液描線の調整方法。
（６）  上記（１）記載の模型用塗装液を充填した模型用塗装液塗布体と、上記（４）に記載の模型用塗装液描線調整液を充填した描線調整液塗布体とを備えたことを特徴とする模型用塗装液の塗布、延伸又は除去する塗布具。
【発明の効果】
【０００９】
請求項１又は２の発明によれば、ミニチュア模型等の塗装用として利用できると共に、塗布性、非吸収面での固着性に優れた模型用塗装液、模型用塗装液塗布具が提供される。
請求項３の発明によれば、更に使用性に優れた模型用塗装液塗布具が提供される。
請求項４又は５の発明によれば、模型用塗装液で塗布された描線を簡単に延伸又は除去することができる模型用塗装液描線調整液及び模型用塗装液描線の調整方法が提供される。
請求項６の発明によれば、塗布性、非吸収面での固着性に優れた模型用塗装液塗布体と、模型用塗装液で塗布された描線を延伸又は除去することができる描線調整液塗布体とを備えた塗布具が得られるので、一つの塗布具により、模型用塗装液の塗布と塗布された描線を簡単に延伸又は除去することができる使用性に優れた模型用塗装液の塗布、延伸又は除去する塗布具が提供される。
【発明を実施するための最良の形態】
【００１０】
以下に、本発明の実施形態を発明ごとに詳しく説明する。
本発明の模型用塗装液は、少なくとも水及び色材を含有する模型用塗装液において、アルカリ溶解型樹脂と、２０℃における蒸気圧が０．０１ｍｍＨｇ以上である水溶性有機溶媒を塗布液全量に対して、１０〜３５重量％とを含有することを特徴とするものである。
【００１１】
本発明に用いる色材としては、水に溶解若しくは分散する全ての染料、従来公知の無機系及び有機系顔料、樹脂エマルションを染料で着色した疑似顔料等を制限なく使用することができる。
染料としては、例えば、Ｃ．Ｉ．Ａｃｉｄ  Ｂｌａｃｋ２、同２４、同２６、同４８、同５０、同５２、同５８、同６２、エオシン、フォキシン、ウオーターイエロー＃６−Ｃ、アシッドレッド、ウオーターブルー＃１０５、ブリリアントブルーＦＣＦ、ニグロシンＮＢ等の酸性染料、Ｃ．Ｉ．Ｄｉｒｅｃｔ  Ｂｌａｃｋ１７、同１９、同２２、同３２、同３８、同５１、同７１、同７４、同７５等、ダイレクトスカイブルー５Ｂ、バイオレットＢＢ等の直接染料、ローダミン、メチルバイオレット等の塩基性染料を挙げることができる。
【００１２】
無機系顔料としては、例えば、金属粉などが、また、有機系顔料としては、例えば、アゾレーキ、不溶性アゾ顔料、キレートアゾ顔料、フタロシアニン顔料、ペリレン及びペリノン顔料、アントラキノン顔料、キナクリドン顔料、染料レーキ、ニトロ顔料、ニトロソ顔料などが挙げられる。より具体的には、チャンネルブラックやファーネスブラックやサーマルブラック等のカーボンブラック、チタンブラック、鉄黒、黒鉛、銅クロムブラック、コバルトブラック、べんがら、酸化クロム、コバルチブルー、酸化鉄黄、ビリジアン、カドミウムエロー、朱、カドミウムレッド、黄鉛、モリブデードオレンジ、ジンククロメート、ストロンチウムクロメート、群青、バライト粉、紺青、マンガンバイオレット、アルミニウム粉、真鈴粉等の無機顔料、アニリンブラック、ペリレンブラック、シアニンブラック、樹脂エマルションを黒染料で着色した疑似顔料、Ｃ．Ｉ．ピグメントブルー１、同ブルー１５、同ブルー１７、同ブルー２７、同レッド５、同レッド２２、同レッド３８、同レッド４８、同レッド４９、同レッド５３、同レッド５７、同レッド８１、同レッド１０４、同レッド１４６、同レッド２４５、同イエロー１、同イエロー３、同イエロー４、同イエロー１２、同イエロー１３、同イエロー１４、同イエロー１７、同イエロー３４、同イエロー５５、同イエロー７４、同イエロー８３、同イエロー９５、同イエロー１６６、同イエロー１６７、同オレンジ５、同オレンジ１３、同オレンジ１６、同バイオレット１、同バイオレット３、同バイオレット１９、同バイオレット２３、同バイオレット５０、同グリーン７等が例示され、これらの中の１種類以上を選択し、良好な色材として使用することができる。
これらの色材の含有量は、塗装液全量に対して、好ましくは、１〜２０重量％とすることが望ましい。
【００１３】
本発明に用いるアルカリ溶解型樹脂は、塗布した描線が乾燥した際の固着性を上げるために含有するものであり、アルカリ溶液に対して溶解し、溶液が揮発した後に固化するものであれば、特に限定されず、例えば、スチレン−アクリル樹脂、スチレン−アクリル酸樹脂、スチレン−マレイン酸樹脂、ポリアクリル酸などが挙げられ、これらは単独（１種）で又は２種以上を混合して用いることができる。
具体的に用いることができるアルカリ溶解型樹脂としては、ジョンクリル６１Ｊ（スチレン−アクリル酸樹脂）、ジョンクリル６２（スチレン−アクリル酸樹脂）、ジョンクリル５０１（スチレン−マレイン酸樹脂、以上、ジョンソンポリマー社製）、ジョリマーＡＴ−２１０、ジョリマーＡＣ−１０Ｌ（以上、ポリアクリル酸、日本純薬工業社製）が挙げられ、これらは単独で又は２種以上を選択して使用することができる。
【００１４】
これらのアルカリ溶解型樹脂は、塗装液全量に対して、好ましくは、１〜７重量％、更に好ましくは、１．５〜３．５重量％とすることが望ましい。
このアルカリ溶解型樹脂の含有量が１重量％未満であると、描線の固着性が弱くなり、一方、７重量％を超えると、塗布液の粘度が高くなり、塗布しずらくなるため、好ましくない。
【００１５】
本発明に用いる水溶性有機溶媒は、塗布性、塗布後の延伸性、乾燥性の点から、２０℃における蒸気圧が０．０１ｍｍＨｇ以上であることが必要である。
用いることができる上記特性の水溶性有機溶媒としては、例えば、エチレングリコール（２０℃における蒸気圧が０．０５ｍｍＨｇ）、プロピレングリコール（２０℃における蒸気圧が０．０８ｍｍＨｇ）、エチレングリコールモノメチルエーテル（２０℃における蒸気圧が６ｍｍＨｇ）、エチレングリコールモノエチルエーテル（２０℃における蒸気圧が３．８ｍｍＨｇ）、プロピレングリコールモノメチルエーテル（２０℃における蒸気圧が７．６ｍｍＨｇ）、プロピレングリコールモノエチルエーテ（２０℃における蒸気圧が７．２ｍｍＨｇ）等が挙げられ、これらは単独で又は２種類以上を併用することができる。
【００１６】
これらの上記特性の水溶性有機溶媒は、塗装液全量に対して、１０〜３５重量％とすることが必要であり、好ましくは、２０〜３０重量％とすることが望ましい。
この特性の水溶性有機溶媒の含有量が１０重量％未満であると、描線の乾燥性が早すぎるため、塗布後の延伸が困難となり、一方、３５重量％を超えると、描線の乾燥性が遅くなり、好ましくない。
また、上記２０℃における蒸気圧が０．０１ｍｍＨｇ未満である水溶性有機溶媒、例えば、グリセリンを用いた場合、含有量が５重量％でも非常に乾燥性が悪く、描線が固着しないため、好ましくない。
【００１７】
本発明の模型用塗装液は、残部として、水（精製水、イオン交換水、純水、海洋深層水等）を主媒体として用いるが、更にｐＨ調整剤として塩基性水溶液、好ましくは、アミノメチルプロパノール、アンモニア水、エチレンジアミンなどを用いることができる。
【００１８】
本発明の模型用塗装液には、上記以外の成分として、本発明の効果を損なわない範囲で、模型用塗装液に汎用されている防菌剤、分散剤、界面活性剤などの添加物（任意成分）を適宜用いることができる。
【００１９】
このように構成される本発明の模型用塗装液は、常法により、少なくとも水、色材、アルカリ溶解型樹脂及び２０℃における蒸気圧が０．０１ｍｍＨｇ以上である水溶性有機溶媒を塗布液全量に対して、１０〜３５重量％含有せしめることにより調製することができる。
得られる模型用塗装液は、ミニチュア模型等の塗装用として好適に使用できると共に、塗布性、非吸収面での固着性に優れたものとなる。
【００２０】
次に、本発明の模型用塗装液塗布具は、上記構成の塗布性、非吸収面での固着性に優れた模型用塗装液を充填したことを特徴とするものである。
図１〜図３は、本発明の模型用塗装液塗布具の各々の実施形態を示す縦断面図又は部分縦断面図である。
【００２１】
図１は、本発明の模型用塗装液塗布具の第１実施形態を示す縦断面図である。
本第１実施形態に示す模型用塗装液塗布具Ａは、塗布具本体１０内に上記構成の模型用塗装液を吸蔵（充填）した繊維束からなる塗装液吸蔵体１１と、繊維芯又は焼結芯からなるペン先１２とを有し、塗装液吸蔵体１１の先端部にはペン先１２の後端部１２ａが接続されて塗装液の供給が行われるタイプの塗布具である。なお、図示符号１３は先軸、１４は尾栓、１５はキャップ体である。
この塗布具Ａによれば、ミニチュア模型等の塗装用として好適であると共に、塗布性、描線の延伸、非吸収面での固着性に優れた模型用塗装液塗布具が得られるものとなる。
なお、上記塗布具Ａは、所謂中綿式の塗布具としたが、コレクター部材（塗装製液保留体）を備えた直液式の塗布具、または、バルブ機構を備えた塗布具であっても良いものである。
【００２２】
図２は、本発明の模型用塗装液塗布具の第２実施形態を示す縦断面図である。
本第２実施形態に示す模型用塗装液塗布具Ｂは、模型用塗装液を充填したペン先が２つのツインタイプの塗布具となり、２つの描線幅を描画できるものである。
具体的には、塗布具本体２０内に上記構成の模型用塗装液を吸蔵（充填）した繊維束からなる塗装液吸蔵体２１と、両端に描線幅が太い繊維芯又は焼結芯からなるペン先２２、描線幅が細い繊維芯又は焼結芯からなるペン先２３とを有し、塗装液吸蔵体１１の両端部にはペン先２２，２３の各後端部が夫々接続されて塗装液の供給が行われるツインタイプの塗布具である。なお、図示符号２４及び２５は先軸、２６及び２７はキャップ体である。
この塗布具Ｂによれば、ミニチュア模型等の塗装用として好適であると共に、塗布性、描線の延伸、非吸収面での固着性に優れると共に、２つの描線幅を描画できる使用性に優れた模型用塗装液塗布具が得られるものとなる。
【００２３】
図３は、本発明の模型用塗装液塗布具の第３実施形態を示す部分縦断面図である。
本第３実施形態に示す模型用塗装液塗布具Ｃは、２種の模型用塗装液を充填したペン先が２つのツインタイプの塗布具となり、２つの描線幅を描画できるものである。
具体的には、塗布具本体３０が中央部の隔壁となる尾栓３１により２つの収納室３２，３３に分割され、各収納室３２，３３内に上記構成の模型用塗装液を吸蔵（充填）した繊維束からなる各塗装液吸蔵体３４，３５、本実施形態では、赤色塗装液吸蔵体３４，黒色塗装液吸蔵体３５と、両端に描線幅が太い繊維芯又は焼結芯からなるペン先３６、描線幅が細い繊維芯又は焼結芯からなるペン先３７とを有し、各塗装液吸蔵体３４，３５の両端部にはペン先３６，３７の各後端部が夫々接続されて各塗装液の供給が行われるツインタイプの塗布具である。なお、図示符号３８は先軸、３９及び４０はキャップ体である。
この塗布具Ｃによれば、ミニチュア模型等の塗装用として好適であると共に、塗布色が相違する２種の塗装液を塗布できると共に、描線の延伸、非吸収面での固着性に優れ、かつ、塗布色が相違する２つの描線幅を描画できる使用性に優れた模型用塗装液塗布具が得られるものとなる。
【００２４】
本発明の模型用塗装液描線調整液は、上記模型用塗装液塗布具、例えば塗布具Ａ〜Ｃを用いて描画した描線を延伸又は除去するために、少なくとも塩基性を示す水溶液を含有することを特徴とするものであり、また、本発明の模型用塗装液描線の調整方法は、上記模型用塗装液塗布具を用いて描画した描線を上記構成の模型用塗装液描線調整液を用いて、延伸又は除去させることを特徴するものである。
本発明の模型用塗装液描線調整液としては、少なくとも塩基性を示す水溶液を含有するものであれば、特に限定されるものではなく、例えば、アンモニア水、アミノメチルプロパノールなどの少なくとも塩基性を示す水溶液が挙げられる。
模型用塗装液描線調整液濃度は、ｐＨを８〜９．５となるように調整するのが望ましい。
なお、この模型用塗装液描線調整液には、水の他、任意成分として、防菌剤、界面活性剤、水溶性有機溶媒等を適宜含有してもよい。
【００２５】
本発明の模型用塗装液描線調整液では、模型用塗装液で塗布された描線を簡単に延伸又は除去することができ、また、本発明の模型用塗装液描線の調整方法では、上記構成の模型用塗装液を充填した塗布具Ａ〜Ｃなどを用いてミニチュアなどの模型に描画した描線を綿棒等の吸収性のある部材、あるいは、上記構成の模型用塗装液描線調整液を充填した図１に示す塗布具Ａ等を用いて簡単に延伸、修正、除去、または、特殊な美観を醸し出すような描線に施すことができるものとなる。
【００２６】
次に、本発明の模型用塗装液の塗布、延伸又は除去する塗布具は、上記構成の模型用塗装液を充填した模型用塗装液塗布体と、上記構成の模型用塗装液描線調整液を充填した描線調整液塗布体とを備えたことを特徴とするものである。
本発明の模型用塗装液の塗布、延伸又は除去する塗布具としては、例えば、上記図３の塗布具Ｃにおいて、収納室３２，３３内の何れか一方に上記構成の模型用塗装液を吸蔵（充填）した繊維束からなる塗装液吸蔵体３４と、他方を上記構成の模型用塗装液描線調整液を吸蔵（充填）した繊維束からなる調製液吸蔵体３４とすることにより得られる。
この形態の塗布具によれば、塗布性、非吸収面での固着性に優れた模型用塗装液塗布体と、模型用塗装液で塗布された描線を延伸又は除去することができる描線調整液塗布体とを備えた塗布具が得られるので、一つの塗布具により、模型用塗装液の塗布と塗布された描線を簡単に延伸又は除去することができる使用性に優れた模型用塗装液の塗布、延伸又は除去する塗布具が提供されることとなる。
【実施例】
【００２７】
次に、実施例及び比較例により本発明を更に説明するが、本発明は下記実施例に限定されるものではない。
【００２８】
〔実施例１〜５及び比較例１〜９、模型用塗装液の調製〕
下記配合組成により、実施例１〜５及び比較例１〜９の模型用塗装液を調製した。なお、配合単位は重量％であり、全量１００重量％（以下、同様）である。
（実施例１、黒色模型用塗装液）
水（精製水）                                                      ５９．７
色材：カーボンブラックＭＡ−１００（三菱化学社製）                １０．０
アルカリ溶解型樹脂：ジョンクリル６１Ｊ（ジョンソンポリマー社製）  １０．０
アミノメチルプロパノール                                            ０．１
バイオデン−１８（防菌剤、大和化学工業社製）                        ０．２
水溶性有機溶媒：エチレングリコール                                ２０．０
【００２９】
（実施例２、赤色模型用塗装液）
水（精製水）                                                      ５１．７
色材：Ｆｕｊｉ．Ｓ．Ｐ．ＲｅｄＤ．５１１１（顔料、富士色素社製）  １８．０
アルカリ溶解型樹脂：ジョンクリル６１Ｊ（ジョンソンポリマー社製）  １０．０
アミノメチルプロパノール                                            ０．１
バイオデン−１８（防菌剤、大和化学工業社製）                        ０．２
水溶性有機溶媒：エチレングリコール                                ２０．０
【００３０】
（実施例３、黄色模型用塗装液）
水（精製水）                                                      ５１．７
色材：Ａ−３イエロー（大日精化社製）                              １８．０
アルカリ溶解型樹脂：ジョンクリル６１Ｊ（ジョンソンポリマー社製）  １０．０
アミノメチルプロパノール                                            ０．１
バイオデン−１８（防菌剤、大和化学工業社製）                        ０．２
水溶性有機溶媒：エチレングリコール                                ２０．０
【００３１】
（実施例４、灰色模型用塗装液）
水（精製水）                                                      ３２．４５
実施例１の黒色塗装液                                              ４２．２５
アルカリ溶解型樹脂：ジョンクリル６１Ｊ（ジョンソンポリマー社製）    ５．００
水溶性有機溶媒：プロピレングリコール                              ２０．３０
【００３２】
（実施例５、茶色模型用塗装液）
実施例１の黒色塗装液                                              ２７．５９
実施例２の赤色塗装液                                              ３４．２７
実施例３の黄色塗装液                                              ３８．１４
【００３３】
（比較例１〜３）
上記実施例１〜３の各塗装液において、エチレングリコールを除いて、その分を水（精製水）を加え、それぞれ黒色、赤色、黄色の塗装液を調製した。
（比較例４〜６）
上記実施例１〜３の各塗装液において、エチレングリコールをそれぞれ４０．０重量％として、これらの成分を増加させた分の水（精製水）を除いて、それぞれ黒色、赤色、黄色の塗装液を調製した。
【００３４】
（比較例７）
上記実施例４に使用している実施例１の黒色塗装液を比較例４の黒色塗装液に代えて灰色塗装液を調製した。
（比較例８）
上記実施例５に使用している実施例１〜３のそれぞれ黒色、赤色、黄色の塗装液を比較例１〜３の黒色、赤色、黄色の塗装液に代えて茶色塗装液を調製した。
（比較例９）
上記実施例５に使用している実施例１〜３のそれぞれ黒色、赤色、黄色の塗装液を比較例４〜６の黒色、赤色、黄色の塗装液に代えて茶色塗装液を調製した。
【００３５】
〔実施例６〜１０及び比較例１０〜１２、模型用塗装液描線調製液の調製〕
下記配合組成により、実施例６〜１０及び比較例１０〜１２の模型用塗装液描線調製液（除去液）を調製した。
（実施例６：除去液１、ｐＨ８．６）
水（精製水）                                                      ９９．６６
２５％アンモニア水                                                  ０．０４
バイオデン−１８（防菌剤、大和化学工業社製、以下同様）              ０．２０
フロラードＦＣ４３１（フッ素系界面活性剤、住友３Ｍ社製、以下同様）  ０．１０
【００３６】
（実施例７：除去液２、ｐＨ８．９）
水（精製水）                  ９９．６５
２−プロパノール                ０．０１
２５％アンモニア水              ０．０４
バイオデン−１８                ０．２０
フロラードＦＣ４３１            ０．１０
【００３７】
（実施例８：除去液３、ｐＨ９．２）
水（精製水）                  ９５．７９
２５％アンモニア水              ４．００
バイオデン−１８                ０．２０
フロラードＦＣ４３１            ０．０１
【００３８】
（実施例９：除去液４、ｐＨ８．７）
水（精製水）                  ９８．７５
２−プロパノール                １．００
２５％アンモニア水              ０．０４
バイオデン−１８                ０．２０
フロラードＦＣ４３１            ０．０１
【００３９】
（実施例１０：除去液５、ｐＨ８．９）
水（精製水）                  ７８．７９
プロピレングリコール          ２０．００
２５％アンモニア水              １．００
バイオデン−１８                ０．２０
フロラードＦＣ４３１            ０．０１
【００４０】
（比較例１０：除去液６、ｐＨ７．５）
水（精製水）                  ９９．９９
フロラードＦＣ４３１            ０．０１
（比較例１１：除去液７、ｐＨ７．３）
水（精製水）                  ９９．７９
バイオデン−１８                ０．２０
フロラードＦＣ４３１            ０．０１
【００４１】
（比較例１２：除去液８、ｐＨ７．８）
水（精製水）                  ９８．７９
２−プロパノール                １．００
バイオデン−１８                ０．２０
フロラードＦＣ４３１            ０．０１
【００４２】
（試験例１）
上記実施例１〜５及び比較例１〜９の模型用塗装液、並びに、上記実施例６〜１０及び比較例１０〜１２の除去液１〜８を図３に準拠する下記構成のツインタイプの塗布具（ＰＦＫ−２０５、三菱鉛筆社製）に充填して、模型用塗装液の塗布、延伸又は除去する塗布具を作製した。なお、ペン先３６側が塗装液塗布体であり、ペン先３７側が除去液塗布体である。
１．ペン先の構成
ペン先３６：ポリアミド（ナイロン）製の繊維束を収束したペン先
ペン先３７：ポリエステル製の繊維束を収束したペン先
２．吸蔵体の構成
吸蔵体３４及び３５：共にポリエステル製の繊維束からなる吸蔵体
【００４３】
得られた各塗布具を用いて、ミニチュア模型等に多く使用されているポリスチレン板上（１００×１００×０．５ｍｍ）に各組成の塗装液をペン先３６側で描画し、２５℃、湿度６５％の環境下にて描線の状況（初期延伸性、乾燥固着性、消去延伸性）を下記評価方法及び評価基準によって評価した。
これらの結果を下記表１に示す。
【００４４】
（初期延伸性の評価方法及び評価基準）
塗布３分後を綿棒でなぞり、描線を延伸できることを確認する。
○：描線が固化せず延伸可能。
×：延伸できない。
【００４５】
（乾燥固着性の評価方法及び評価基準）
塗布３時間後に描線を指で触り、指に塗装液がつかないことを確認する。
○：手につかない。
×：てにつく。
【００４６】
（消去延伸性の評価方法及び評価基準）
塗布２４時間後に模型用と総益描線調整液（除去液）をつめたペン先３７側で描線をなぞり消去性を観察した。
○：描線を溶解し、消去または延伸させることができる。
×：描線を消去しようとしたが消去できなかった。または、描線が砕けてしまった。
【００４７】
【表１】
2005263982.tif 000003
【００４８】
上記表１の結果から明らかなように、本発明範囲となる実施例１〜５の模型用塗布液は、本発明範囲外となる比較例１〜９の模型用塗布液に較べ、塗布性、初期延伸性、非吸収面での乾燥固着性に優れたものとなることが判明した。
また、本発明範囲となる実施例６〜１０の模型用塗布液描線調製液（除去液）は、本発明範囲外となる比較例１０〜１２の模型用塗布液描線調製液（除去液）に較べ、簡単に消去、延伸できることが判明した。
更に、本発明の実施例１〜５の模型用塗布液及び実施例６〜１０の模型用塗布液描線調製液（除去液）が充填された塗布具では、塗布性、非吸収面での固着性に優れた模型用塗装液塗布体と、模型用塗装液で塗布された描線を延伸又は除去することができるので、一つの塗布具により、模型用塗装液の塗布と塗布された描線を簡単に延伸又は除去することができることが判明した。
【図面の簡単な説明】
【００４９】
【図１】本発明の筆記具の第１実施形態を縦断面態様で示す断面図である。
【図２】本発明の筆記具の第２実施形態を縦断面態様で示す概略図である。
【図３】本発明の筆記具の第３実施形態を縦断面態様で示す概略図である。
【符号の説明】
【００５０】
Ａ    塗布具
１１    模型用塗装液を充填した吸蔵体
１２    ペン先
【図１】
2005263982.tif 000004
【図２】
2005263982.tif 000005
【図３】
2005263982.tif 000006